(57)【要約】【課題】高出銑比の高炉操業を極低ＳｉＯ２高強度焼結鉱の使用によって安定して実現できる方法を提案する。【解決手段】高炉内に、全装入焼結鉱のうち１０　ｍａｓｓ％以上が、極低ＳｉＯ２高強度焼結鉱にて構成された焼結鉱を、塊鉱石その他の原料と共に装入し、炉内に生成する高炉スラグのＡｌ２Ｏ３を１６　ｍａｓｓ％以下に調整する操業を行うことを特徴とする高出銑比高炉操業方法。【選択図】　　　なし【特許請求の範囲】
【請求項１】
高炉内に、下記▲１▼〜▲３▼のいずれか１以上の極低ＳｉＯ２高強度焼結鉱を１０　ｍａｓｓ％以上含む焼結鉱を、塊鉱石その他の原料ならびに炭材と共に装入し、炉内に生成する高炉スラグのＡｌ２Ｏ３を１６　ｍａｓｓ％以下に調整する操業を行うことを特徴とする高出銑比高炉操業方法。
記
▲１▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石を用いて製造されたものである極低ＳｉＯ２高強度焼結鉱。
▲２▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石が用いられ、該焼結鉱中のＣａＯ含有量が８．５　ｍａｓｓ％以上、ＭｇＯ含有量が０．８　ｍａｓｓ％以上であって、そのＭｇＯ量はドロマイトの量を調整して製造されたものである極低ＳｉＯ２高強度焼結鉱。
▲３▼　上記▲１▼または▲２▼の焼結鉱であって、とくに炭材の配合比率を調整することにより、焼結鉱中のＦｅＯ含有量を５ｍａｓｓ％以上にしたものである極低ＳｉＯ２高強度焼結鉱。
【発明の詳細な説明】
【０００１】
【発明の属する技術分野】
本発明は、極低ＳｉＯ２高強度焼結鉱を用いて安定した高出銑比操業を行うための高炉操業方法を提案する。
【０００２】
【従来の技術】
近年、設備の集約化傾向にともない、高炉操業の分野においても生産性向上のニーズが高まっている。とくに、出銑比２．３５以上という高出銑比高炉操業を行う場合、これを長期に亘って安定して実施するには、高炉装入原料の高品質化が不可欠となる。
ところで、高出銑比高炉操業を行う上での課題としては、出銑滓および荷下がりの安定性、通気性の確保等がある。この点、従来の高出銑比高炉操業は、こうした考え方の下でさらに、スラグ比の低減、焼結鉱の被還元性の向上、装入物強度の向上などを目指して研究されてきた。
【０００３】
たとえば、特開平９−１３１０７号公報では、高炉スラグ量を減少させるため、コークスを除く高炉装入原料中の８０　ｍａｓｓ％以上を、Ａｌ２Ｏ３：１．９〜２．５　ｍａｓｓ％、ＳｉＯ２：４．０〜４．８　ｍａｓｓ％、ＣａＯ：６．０〜９．０　ｍａｓｓ％、ＭｇＯ：１．２〜２．４　ｍａｓｓ％である焼結鉱を用いる高炉操業方法を提案している。
このような操業方法によれば、被還元性の良好な焼結鉱を使用するので、高炉スラグ量の増加を抑制しつつ炉下部の通気性改善が図れるが、焼結鉱の強度や還元粉化性の維持が困難となり、風圧が上昇すると共に荷下がりが不安定となるという問題点があった。
【０００４】
また、特開平１１−１３１１５１号公報では、ＳｉＯ２：４．２〜４．９　ｍａｓｓ％、ＭｇＯ：１．５〜３．０　ｍａｓｓ％で、０．５〜３．０　ｍｍの粒子を６０〜１００　ｍａｓｓ％含むドロマイトを配合してなる焼結鉱を、高炉装入焼結鉱のうちの６０　ｍａｓｓ％以上用いることを特徴とする高炉操業方法を提案している。
このような操業方法によれば、被還元性の良好な焼結鉱が使用できるので、炉下部の通気性の改善を図ることができるが、焼結鉱の強度や還元粉化性の維持が依然として困難となるという問題点があった。
【０００５】
さらに、特開昭６１−５６２１１号公報には、高炉に装入する焼結鉱の塩基度を２以上とし、高炉スラグの塩基度調整のため、ＳｉＯ２を含む副原料を高炉に装入する高炉操業方法が記載されている。
この方法によれば、塩基度の高い高温性状に優れた焼結鉱を用いるために、軟化融着帯の通気抵抗を改善できるとしているが、高炉スラグ量が増加するため、安定した出銑、出滓が困難になるという問題点があった。
【０００６】
【発明が解決しようとする課題】
本発明の目的は、従来技術が抱えている上述した問題点を解決し、高出銑比の高炉操業を、極低ＳｉＯ２高強度焼結鉱の使用によって安定して実現できる高炉操業の方法を提案することにある。
【０００７】
【課題を解決するための手段】
発明者らは、主として高炉の操業が不安定になるという従来技術の問題点を克服し、上記目的を実現するための方法について開発を進めた結果、下記の要旨構成にかかる高炉操業方法に想到した。
【０００８】
すなわち、本発明は、高炉内に、下記▲１▼〜▲３▼のいずれか１以上の極低ＳｉＯ２高強度焼結鉱を１０　ｍａｓｓ％以上含む焼結鉱を、塊鉱石その他の原料ならびに炭材と共に装入し、炉内に生成する高炉スラグのＡｌ２Ｏ３を１６　ｍａｓｓ％以下に調整する操業を行うことを特徴とする高出銑比高炉操業方法。
記
▲１▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石を用いて製造されたものである極低ＳｉＯ２高強度焼結鉱。
▲２▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石が用いられ、該焼結鉱中のＣａＯ含有量が８．５　ｍａｓｓ％以上、ＭｇＯ含有量が０．８　ｍａｓｓ％以上であって、そのＭｇＯ量はドロマイトの量を調整して製造されたものである極低ＳｉＯ２高強度焼結鉱。
▲３▼　上記▲１▼または▲２▼の焼結鉱であって、とくに炭材の配合比率を調整することにより、焼結鉱中のＦｅＯ含有量を５ｍａｓｓ％以上にしたものである極低ＳｉＯ２高強度焼結鉱である。
【０００９】
このような高炉操業を行うと出銑比が、２．３５を超えるような高出銑比の高炉操業を、極低ＳｉＯ２高強度焼結鉱を用いてなお、スラグ比の増大や圧力損失および著しい通気変動を招くことなく、安定して実現することが可能になる。
【００１０】
【発明の実施の形態】
発明者らは、まず、上記目的を実現するには、高炉内装入原料としての焼結鉱の性状が大きなウエイトを占めるので、この焼結鉱の性状について検討することが大事であるとの認識に立ち、下記の点について検討した。
【００１１】
焼結鉱というのは、鉄鉱石とフラックス（ＣａＯやＳｉＯ２などのスラグ形成成分）とが反応して溶融し、塊成化したものであり、このようにして製造された成品焼結鉱の強度は、種々の因子に影響される。特に、極低ＳｉＯ２高強度焼結鉱と呼ばれているものについては、前記フラックス成分の減少に伴う焼結鉱強度の低下および還元粉化率の低下が顕著となることがわかっている。
【００１２】
一般に、焼結鉱のような多孔質物体の強度については、構成する単位粒子自体の強度（即ち、基質強度）と、各粒子をつなぐ接合強度とが影響するといわれている。そこで、発明者らは、成品焼結鉱の基質強度に関し、焼結鉱用原料鉄鉱石の性質、とくに緻密度の指標である鉄鉱石の見掛け密度に着目し、原料鉄鉱石の種類や比率を変えて焼結鉱を製造し、その強度の評価試験を行った。また同時に、接合強度への影響を知るために、鉄鉱石どうしの結合に寄与する成分である、カルシウムフェライト融液形成用ＣａＯ量の調整を行って強度との関係を調べた。
【００１３】
さらに、発明者らは、焼結鉱の高炉内における還元粉化特性についても検討した。この還元粉化特性というのは、焼結鉱中の２次ヘマタイト量に依存するといわれており、高温での融液量が多いほど上昇すると考えられる。しかし、その融液から晶出する２次ヘマタイトの量に影響し、その量が多くなると、還元粉化特性が悪化する場合もある。このことを確かめるため、発明者らは、ＭｇＯ含有量やこのＭｇＯ源と還元粉化率の関係等も調べることにした。
【００１４】
これらの試験において用いた各種焼結鉱について、その製造に当たって使用した原料鉄鉱石の成分組成を表１に示す。なお、見掛け密度の測定は、ＪＩＳ　Ｍ８７１６に従った。また、焼結鉱強度の評価として行った焼結鉱落下強度試験の測定は、ＪＩＳ　Ｍ８７１１に従って落下強度（ＳＩ）を求め、また、還元粉化試験により還元粉化率（ＲＤＩ）を求めた。
【００１５】
次に、焼結実機において、成品焼結鉱のＳｉＯ２含有量が３．０　ｍａｓｓ％、ＣａＯ含有量が８．５　ｍａｓｓ％で、ＭｇＯ含有量が０．８　ｍａｓｓ％となるように、表２の試験操業１〜４に示すような焼結配合原料を用いて焼結鉱を製造した。このとき焼結燃料として用いた炭材の量は、主原料に対して４．２　ｍａｓｓ％として操業を行った。表２に成品焼結鉱のＳＩとＲＤＩもあわせて示した。
【００１６】
【表１】
2004076143.tif 000002
【００１７】
【表２】
2004076143.tif 000003
【００１８】
また、図１は、見掛け密度４．３ｇ／ｃｍ３以上（高見掛け密度）の鉱石Ａと鉱石Ｂの和の原料鉱石中の重量割合と、落下強度（ＳＩ）との関係を示したものである。この図１に示す結果から明らかなように、落下強度（ＳＩ）９０以上のものを得るには、高見掛け密度鉄鉱石の割合を７０　ｍａｓｓ％以上とする必要がある。
図２は、見掛け密度４．３ｇ／ｃｍ３以上（高見掛け密度）である鉱石Ａと鉱石Ｂとの和の原料鉄鉱石中の割合と還元粉化率（ＲＤＩ）との関係を示したものである。この図２に示す結果から明らかなように、高見掛け密度鉄鉱石の割合を７０　ｍａｓｓ％以上とすることにより、還元粉化率（ＲＤＩ）は３８以下とすることができる。
【００１９】
次に、試験操業３を基準として、試験操業５，６および７のように、石灰石の配合量を変化させることにより、焼結鉱中のＣａＯ含有量を変えた場合のＣａＯ含有量と落下強度（ＳＩ）との関係について調べた。その結果を図３に示す。図３に示すように、ＣａＯ含有量が８．５　ｍａｓｓ％を下回った場合には、落下強度（ＳＩ）は９０を下回っている。このことから、石灰石の配合比を上げてＣａＯ含有量を８．５　ｍａｓｓ％以上とすれば、ＳＩは９０以上にできることがわかる。
【００２０】
また、試験操業３を基準として、ドロマイトの配合比を調整することにより、焼結鉱中のＭｇＯ含有量を変えた場合のＭｇＯ含有量と還元粉化率（ＲＤＩ）との関係についても調査した。その結果を図４に示す。この図４に示すように、ＭｇＯ含有量が０．８　ｍａｓｓ％を下回った場合は、ＲＤＩは３８を上回っており、ドロマイトの配合比を上げてＭｇＯ含有量を０．８　ｍａｓｓ％以上とすれば、ＲＤＩは３８以下にできることがわかる。
【００２１】
さらに、同様に試験操業３を基準として、炭材の配合比を調整することにより、焼結鉱中のＦｅＯ含有量を変えた場合のＦｅＯ含有量と還元粉化率（ＲＤＩ）との関係について調べた。その結果を図５に示す。この図５に示すように、ＦｅＯ含有量が５　ｍａｓｓ％を下回った場合は、ＲＤＩが３８を上回ることになり、炭材の配合比を上げてＦｅＯ含有量を５　ｍａｓｓ％を以上とすれば、ＲＤＩは３８以下にできることがわかる。
【００２２】
次に、極低ＳｉＯ２高強度焼結鉱について、荷重軟化試験を行った。その結果を、圧力損失と温度との関係として図６に示した。なお、荷重軟化試験は、焼結鉱を還元ガスを流しながら加熱、圧縮し、そこでの圧力損失を測定する試験である。本発明で用いる極低ＳｉＯ２高強度焼結鉱は、従来の焼結鉱に比較すると、圧力損失が上昇をはじめる温度が高く、一方でピークの圧力損失は低く、そして融液が滴下して起こる圧力損失の温度は、従来焼結鉱と同程度である。このことは、本発明で用いる極低ＳｉＯ２高強度焼結鉱を使用すると、高炉内の下部融着帯での圧力損失を低下できることを意味している。
【００２３】
なお、上記極低ＳｉＯ２高強度焼結鉱は、これを通常の焼結鉱と同様に使用できれば、鉄鉱石需給環境の上から望ましいと考えられる。しかしながら、本発明で用いるような極低ＳｉＯ２高強度焼結鉱は、一般に高見掛け密度でアルミナ含有量の少ない鉱石を主体として製造されるため、通常の焼結鉱に比べると、Ａｌ２Ｏ３成分の含有量が少ない。従って、本発明のように、高炉スラグを円滑に排滓することができる上限のＡｌ２Ｏ３量（１６　ｍａｓｓ％以下）にすることを前提として、極低ＳｉＯ２高強度焼結鉱を用いる高炉操業では、安価な高Ａｌ２Ｏ３含有鉄鉱石を原料として使用した焼結鉱や高Ａｌ２Ｏ３含有塊鉄鉱石を使用することができるようになり、コスト的にも有利である。
要するに、本発明は、高炉装入原料として極低ＳｉＯ２高強度焼結鉱を使うことを前提とした場合には、併せて高炉スラグ中のＡｌ２Ｏ３が１６　ｍａｓｓ％以下となるような操業を行う必要がある。
【００２４】
このような操業を行うに当たって、極低ＳｉＯ２高強度焼結鉱を使用する場合、この焼結鉱の使用比率は全装入焼結鉱の１０　ｍａｓｓ％程度以上とする。その理由は、その使用比率が１０　ｍａｓｓ％に満たない場合には、スラグ比の低減や圧力損失および融着帯通気性改善の効果が現れなくなるからである。そこで、本発明では、上記試験操業の結果を示す図１〜図６の示唆に基いて、高炉内に装入する焼結鉱としては、下記▲１▼〜▲３▼に示すような極低ＳｉＯ２高強度焼結鉱のいずれか１種以上を、全装入焼結鉱のうちの１０　ｍａｓｓ％以上装入することとした。好ましくは、１０　ｍａｓｓ％〜６０　ｍａｓｓ％程度を装入する。
▲１▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石を用いて製造されたものである極低ＳｉＯ２高強度焼結鉱。
▲２▼　ＳｉＯ２の重量比率が３．１　ｍａｓｓ％未満である焼結鉱であって、この焼結鉱は、鉄鉱石原料の７０　ｍａｓｓ％以上が見掛け密度４．２ｇ／ｃｍ３以上の鉄鉱石を用い、該焼結鉱中のＣａＯ含有量が８．５　ｍａｓｓ％以上、ＭｇＯ含有量が０．８　ｍａｓｓ％以上であって、そのＭｇＯ量はドロマイトの量を調整して製造されたものである極低ＳｉＯ２高強度焼結鉱。
▲３▼　上記▲１▼または▲２▼の焼結鉱であって、とくに炭材の配合比率を調整することにより焼結鉱中のＦｅＯ含有量を５ｍａｓｓ％以上にしたものである極低ＳｉＯ２高強度焼結鉱。
【００２５】
【実施例】
（実施例１）
前記表２中の試験操業３に示すように、焼結鉱の原料として、見掛け密度が４．６／ｃｍ３であり、Ｔ．Ｆｅを６６．９　ｍａｓｓ％、ＳｉＯ２を３．０２　ｍａｓｓ％、Ａ１２Ｏ３を０．４６　ｍａｓｓ％含有する南米産鉄鉱石Ａの重量比率を３０．０２　ｍａｓｓ％とし、見掛け密度が４．３ｇ／ｃｍ３で、Ｔ．Ｆｅを６７．３　ｍａｓｓ％、ＳｉＯ２を０．８４　ｍａｓｓ％、Ａ１２Ｏ３を０．７２　ｍａｓｓ％含有する南米産鉄鉱石Ｂの重量比率を３０．０２　ｍａｓｓ％とし、見掛け密度が３．９ｇ／ｃｍ３であり、Ｔ．Ｆｅを６３．７　ｍａｓｓ％、ＳｉＯ２を３．３６　ｍａｓｓ％、Ａ１２Ｏ３を２．０２　ｍａｓｓ％含有する豪州産鉄鉱石Ｃの重量比率を１７．６６　ｍａｓｓ％とし、見掛け密度が３．０ｇ／ｃｍ３であり、Ｔ．Ｆｅを５７．１　ｍａｓｓ％、ＳｉＯ２を５．５２　ｍａｓｓ％、Ａ１２Ｏ３を２．５５　ｍａｓｓ％含有する豪州産鉄鉱石Ｅの重量比率を７．２４　ｍａｓｓ％とし、ドロマイトを３．３６　ｍａｓｓ％、石灰石を１１．６９　ｍａｓｓ％配合し、炭材を主原料に対して４．２　ｍａｓｓ％添加したものを配合原料として用いた。この配合原料に返鉱を加え、水分とともにドラムミキサーにて混合造粒し、焼結機に装入し、焼成した。
得られた焼結鉱は、ＳｉＯ２含有量が３．０　ｍａｓｓ％であり、落下強度（ＳＩ）は９０．１、還元粉化率（ＲＤＩ）が３７．７と高強度の焼結鉱になることがわかった。
そして、この極低ＳｉＯ２高強度焼結鉱の配合量は、高炉に装入する全焼結鉱のうちの１０　ｍａｓｓ％とし、他の焼結鉱および塊鉄鉱石により、高炉スラグ中Ａｌ２Ｏ３濃度を１５　％に調整した。そのときの高炉操業結果を表３に示す。
【００２６】
【表３】
2004076143.tif 000004
【００２７】
（実施例２）
前記表２中の試験操業４に示すように、焼結鉱の原料として、見掛け密度が４．６／ｃｍ３であり、Ｔ．Ｆｅを６６．９　ｍａｓｓ％、ＳｉＯ２を３．０２　ｍａｓｓ％、Ａ１２Ｏ３を０．４６　ｍａｓｓ％含有する南米産鉄鉱石Ａの重量比率を３５．３４　ｍａｓｓ％とし、見掛け密度が４．３ｇ／ｃｍ３で、Ｔ．Ｆｅを６７．３　ｍａｓｓ％、ＳｉＯ２を０．８４　ｍａｓｓ％、Ａ１２Ｏ３を０．７２　ｍａｓｓ％含有する南米産鉄鉱石Ｂの重量比率を３０．９２　ｍａｓｓ％とし、見掛け密度が３．９ｇ／ｃｍ３であり、Ｔ．Ｆｅを６３．７　ｍａｓｓ％、ＳｉＯ２を３．３６　ｍａｓｓ％、Ａ１２Ｏ３を２．０２　ｍａｓｓ％含有する豪州産鉄鉱石Ｃの重量比率を９．７２　ｍａｓｓ％とし、見掛け密度が３．０ｇ／ｃｍ３であり、Ｔ．Ｆｅを５７．１　ｍａｓｓ％、ＳｉＯ２を５．５２　ｍａｓｓ％、Ａ１２Ｏ３を２．５５　ｍａｓｓ％含有する豪州産鉄鉱石Ｅの重量比率を９．０１　ｍａｓｓ％とし、ドロマイトを３．３６　ｍａｓｓ％、石灰石を１１．６６　ｍａｓｓ％配合し、炭材を主原料に対して４．２　ｍａｓｓ％添加したものを配合原料として用いた。この配合原料に返鉱を加え、水分とともにドラムミキサーにて混合造粒し、焼結機に装入し、焼成した。
得られた焼結鉱は、ＳｉＯ２含有量が３．０　ｍａｓｓ％であり、落下強度（ＳＩ）は９０．６、還元粉化率（ＲＤＩ）が３６．９と高強度の焼結鉱になることがわかった。
そして、この極低ＳｉＯ２高強度焼結鉱の配合量は、高炉に装入する全焼結鉱のうちの３０　ｍａｓｓ％とし、他の焼結鉱および塊鉄鉱石により、高炉スラグ中Ａｌ２Ｏ３濃度を１５　％に調整した。そのときの高炉操業結果を表３に示す。
【００２８】
（実施例３）
前記表２中の試験操業７に示すように、焼結鉱の原料として、見掛け密度が４．６／ｃｍ３であり、Ｔ．Ｆｅを６６．９　ｍａｓｓ％、ＳｉＯ２を３．０２　ｍａｓｓ％、Ａ１２Ｏ３を０．４６　ｍａｓｓ％含有する南米産鉄鉱石Ａの重量比率を２９．８６　ｍａｓｓ％とし、見掛け密度が４．３ｇ／ｃｍ３で、Ｔ．Ｆｅを６７．３　ｍａｓｓ％、ＳｉＯ２を０．８４　ｍａｓｓ％、Ａ１２Ｏ３を０．７２　ｍａｓｓ％含有する南米産鉄鉱石Ｂの重量比率を２９．８６　ｍａｓｓ％とし、見掛け密度が３．９ｇ／ｃｍ３であり、Ｔ．Ｆｅを６３．７　ｍａｓｓ％、ＳｉＯ２を３．３６　ｍａｓｓ％、Ａ１２Ｏ３を２．０２　ｍａｓｓ％含有する豪州産鉄鉱石Ｃの重量比率を１７．５７　ｍａｓｓ％とし、見掛け密度が３．０ｇ／ｃｍ３であり、Ｔ．Ｆｅを５７．１　ｍａｓｓ％、ＳｉＯ２を５．５２　ｍａｓｓ％、Ａ１２Ｏ３を２．５５　ｍａｓｓ％含有する豪州産鉄鉱石Ｅの重量比率を７．２０　ｍａｓｓ％とし、ドロマイトを３．３４　ｍａｓｓ％、石灰石を１２．１７　ｍａｓｓ％配合し、炭材を主原料に対して４．２　ｍａｓｓ％添加したものを配合原料として用いた。この配合原料に返鉱を加え、水分とともにドラムミキサーで混合造粒し、焼結機に装入し、焼成した。
得られた焼結鉱は、ＳｉＯ２含有量が３．０　ｍａｓｓ％であり、落下強度（ＳＩ）は９０．５、還元粉化率（ＲＤＩ）が３７．１と高強度の焼結鉱になることがわかった。
そして、この極低ＳｉＯ２高強度焼結鉱の配合量は、高炉に装入する全焼結鉱のうちの５０　ｍａｓｓ％とし、他の焼結鉱および塊鉄鉱石により、高炉スラグ中Ａｌ２Ｏ３濃度を１５　％に調整した。そのときの高炉操業結果を表３に示す。
【００２９】
（比較例１）
前記表２中の試験操業１に示すように、焼結鉱の原料として、見掛け密度が４．６／ｃｍ３であり、Ｔ．Ｆｅを６６．９　ｍａｓｓ％、ＳｉＯ２を３．０２　ｍａｓｓ％、Ａ１２Ｏ３を０．４６　ｍａｓｓ％含有する南米産鉄鉱石Ａの重量比率を１７．６７　ｍａｓｓ％とし、見掛け密度が４．３ｇ／ｃｍ３で、Ｔ．Ｆｅを６７．３　ｍａｓｓ％、ＳｉＯ２を０．８４　ｍａｓｓ％、Ａ１２Ｏ３を０．７２　ｍａｓｓ％含有する南米産鉄鉱石Ｂの重量比率を２６．５０　ｍａｓｓ％とし、見掛け密度が３．９ｇ／ｃｍ３であり、Ｔ．Ｆｅを６３．７　ｍａｓｓ％、ＳｉＯ２を３．３６　ｍａｓｓ％、Ａ１２Ｏ３を２．０２　ｍａｓｓ％含有する豪州産鉄鉱石Ｃの重量比率を３９．７５　ｍａｓｓ％とし、見掛け密度が３．０ｇ／ｃｍ３であり、Ｔ．Ｆｅを５８．６　ｍａｓｓ％、ＳｉＯ２を４．８４　ｍａｓｓ％、Ａ１２Ｏ３を１．３０　ｍａｓｓ％含有する豪州産鉄鉱石Ｄの重量比率を０．９７　ｍａｓｓ％とし、ドロマイトを３．４４　ｍａｓｓ％、石灰石を１１．６７　ｍａｓｓ％配合し、炭材を主原料に対して４．２　ｍａｓｓ％添加したものを配合原料として用いた。この配合原料に返鉱を加え、水分とともにドラムミキサーにて混合造粒し、焼結機に装入し、焼成した。
ただし、得られた焼結鉱は、ＳｉＯ２含有量が３．０　ｍａｓｓ％であり、落下強度（ＳＩ）は８８．４、還元粉化率（ＲＤＩ）が３９．５と高強度な焼結鉱ではなかった。
そして、この極低ＳｉＯ２高強度焼結鉱の配合量は、高炉に装入する全焼結鉱のうちの１０　ｍａｓｓ％とし、他の焼結鉱および塊鉄鉱石により、高炉スラグ中Ａｌ２Ｏ３濃度を１５　％に調整した。そのときの高炉操業結果を表３に示す。
【００３０】
（比較例２）
極低ＳｉＯ２高強度焼結鉱を、高炉に装入せずに操業を実施した。そのときの高炉操業結果を表３に示した。
表３に示す結果から明らかなように、極低ＳｉＯ２高強度焼結鉱を１０〜５０　ｍａｓｓ％配合装入してなる本発明の実施例１、２、３によれば、出銑比２．３８〜２．４５という高い出銑比を確保した上で、低いスラグ比（≦２７５　ｋｇ／ｔ−ｐ）、低い圧力損失（≦１．６７　ｋｇ／ｃｍ２）、低い通気変動（≦０．００１３　ｋｇ／ｃｍ２／Ｎｍ３／ｍｉｎ）を実現した上で、低燃料比（≦４８０　ｋｇ／ｔ−ｐ）を安定して行うことができた。
【００３１】
【発明の効果】
以上説明したように、本発明によれば、高炉操業に当たって、高炉装入原料の１つとして、極低ＳｉＯ２高強度焼結鉱を所定量配合することで、高出銑比の高炉操業を、スラグ比の増大や圧力損失ならびに通気変動の増大を招くことなく安定して行うことができるようになる。
【図面の簡単な説明】
【図１】高見掛け密度鉄鉱石含有比率と落下強度（ＳＩ）との関係を示すグラフである。
【図２】高見掛け密度鉄鉱石含有比率と還元粉化率（ＲＤＩ）との関係を示すグラフである。
【図３】焼結鉱中のＣａＯ含有量と還元粉化率（ＲＤＩ）との関係を示すグラフである。
【図４】焼結鉱中のＭｇＯ含有量と還元粉化率（ＲＤＩ）との関係を示すグラフである。
【図５】焼結鉱中のＦｅＯ含有量と還元粉化率（ＲＤＩ）との関係を示すグラフである。
【図６】荷重軟化試験における温度と圧力損失との関係を示すグラフである。
【図１】
2004076143.tif 000005
【図２】
2004076143.tif 000006
【図３】
2004076143.tif 000007
【図４】
2004076143.tif 000008
【図５】
2004076143.tif 000009
【図６】
2004076143.tif 000010